(57)【要約】【課題】非導電性材料の被加工物を放電加工するに際して、工具電極の消耗率を低減しつつ被加工物である非導電性材料に対する放電を安定且つ良好に放電加工を行える放電加工方法及び放電加工装置を提供する。【解決手段】被加工物１の表面に導電性材料２を設け、この被加工物１に加工用の工具電極３を対置し、前記工具電極３と前記導電性材料２との間で放電させて前記被加工物１を放電加工する放電加工方法であって、前記被加工物１は絶縁性材料若しくは半導体材料等の非導電性材料であり、前記工具電極３と前記導電性材料２との間に、極性が交互に反転する電圧を印加して放電加工を行う。【選択図】図１
2012030330.tif 000002
【特許請求の範囲】
【請求項１】
被加工物の表面に導電性材料を設け、この被加工物に加工用の工具電極を対置し、前記工具電極と前記導電性材料との間で放電させて前記被加工物を放電加工する放電加工方法であって、前記被加工物は絶縁性材料若しくは半導体材料等の非導電性材料であり、前記工具電極と前記導電性材料との間に、極性が交互に反転する電圧を印加して放電加工を行うものであることを特徴とする放電加工方法。
【請求項２】
請求項１記載の放電加工方法において、前記導電性材料は金属，炭素，炭化物若しくは導電性高分子であることを特徴とする放電加工方法。
【請求項３】
請求項１，２いずれか１項に記載の放電加工方法において、前記導電性材料は薄板，網目材若しくは薄膜であることを特徴とする放電加工方法。
【請求項４】
請求項１〜３いずれか１項に記載の放電加工方法において、前記放電加工は加工油中において行われることを特徴とする放電加工方法。
【請求項５】
請求項１〜４いずれか１項に記載の放電加工方法において、前記電圧は正若しくは負いずれかの極性の電圧が所定時間継続後、極性が反転することを特徴とする放電加工方法。
【請求項６】
請求項１〜５いずれか１項に記載の放電加工方法において、前記電圧の極性は少なくとも1msec毎に反転するものであることを特徴とする放電加工方法。
【請求項７】
請求項１〜５いずれか１項に記載の放電加工方法において、前記電圧の極性は1〜1000msec毎に反転するものであることを特徴とする放電加工方法。
【請求項８】
請求項１〜７いずれか１項に記載の放電加工方法において、前記電圧の極性が正となる時間と、前記電圧の極性が負となる時間との比は、任意に設定されることを特徴とする放電加工方法。
【請求項９】
請求項８記載の放電加工方法において、前記電圧の極性が正となる時間と、前記電圧の極性が負となる時間との比は、1：10〜10：1の範囲であることを特徴とする放電加工方法。
【請求項１０】
請求項１〜９いずれか１項に記載の放電加工方法において、前記加工は微細加工であり、前記工具電極３の直径が1mm以下であることを特徴とする放電加工方法。
【請求項１１】
請求項１〜９いずれか１項に記載の放電加工方法において、前記加工は微細加工であり、前記工具電極３の直径が0.3mmであることを特徴とする放電加工方法。
【請求項１２】
請求項１〜１１いずれか１項に記載の放電加工方法において、前記放電加工は、穴加工、スリット加工若しくは複雑形状加工であることを特徴とする放電加工方法。
【請求項１３】
請求項１〜１２いずれか１項に記載の放電加工方法において、前記放電加工中に、前記工具電極を前記被加工物から離反させることを特徴とする放電加工方法。
【請求項１４】
請求項１３記載の放電加工方法において、前記離反の際、前記放電を停止することを特徴とする放電加工方法。
【請求項１５】
請求項１〜１４いずれか１項に記載の放電加工方法において、前記工具電極は前記被加工物の前記導電性材料を設けた面に対置させることを特徴とする放電加工方法。
【請求項１６】
請求項１〜１５いずれか１項に記載の放電加工方法において、前記被加工物は窒化珪素（Si3N4）若しくはジルコニア（ZrO2）等の非導電性材料であることを特徴とする放電加工方法。
【請求項１７】
請求項１〜１６いずれか１項に記載の放電加工方法において、前記工具電極３は銅（Cu），タングステン（W）若しくは銅タングステン（CuW）のいずれかであることを特徴とする放電加工方法。
【請求項１８】
被加工物と、この被加工物に対置される工具電極との間に電圧を印加して放電加工する放電加工装置であって、前記電圧の極性を交互に反転させる極性反転部が具備せしめられていることを特徴とする放電加工装置。
【請求項１９】
請求項１８記載の放電加工装置において、前記被加工物は、表面に導電性材料を設けられた非導電性材料であることを特徴とする放電加工装置。
【請求項２０】
請求項１８，１９いずれか１項に記載の放電加工装置において、前記電圧は正若しくは負いずれかの極性の電圧が所定時間継続後、極性が反転するように制御する極性反転制御部４が設けられていることを特徴とする放電加工装置。
【請求項２１】
請求項１８〜２０いずれか１項に記載の放電加工装置において、前記極性反転部は、単極性の電圧を正逆二方向に切替えるものであり、この極性反転部により前記単極性の電圧は、前記極性が交互に反転する電圧に変換されることを特徴とする放電加工装置。
【請求項２２】
請求項１８〜２１いずれか１項に記載の放電加工装置において、前記単極性の電圧を発生する電源部が設けられていることを特徴とする放電加工装置。
【請求項２３】
請求項１８〜２２いずれか１項に記載の放電加工装置において、前記放電加工は加工油中で行われるように構成されていることを特徴とする放電加工装置。
【請求項２４】
請求項１８〜２３いずれか１項に記載の放電加工装置において、前記工具電極は銅（Cu），タングステン（W）若しくは銅タングステン（CuW）のいずれかであることを特徴とする放電加工装置。
【請求項２５】
請求項１８〜２４いずれか１項に記載の放電加工装置において、前記極性が交互に反転する電圧は少なくとも1msec毎に極性が反転するものであることを特徴とする放電加工装置。
【請求項２６】
請求項１８〜２５いずれか１項に記載の放電加工装置において、前記極性が交互に反転する電圧は1〜1000msec毎に極性が反転するものであることを特徴とする放電加工装置。
【請求項２７】
請求項１８〜２６いずれか１項に記載の放電加工装置において、前記電圧の極性が正となる時間と、前記電圧の極性が負となる時間との比は任意に設定されることを特徴とする放電加工装置。
【請求項２８】
請求項２７記載の放電加工装置において、前記極性が正となる時間と、前記極性が負となる時間との比は、1：10〜10：1の範囲であることを特徴とする放電加工装置。
【請求項２９】
請求項１８〜２８いずれか１項に記載の放電加工装置において、前記工具電極は前記被加工物に対し接離自在に設けられていることを特徴とする放電加工装置。
【請求項３０】
請求項２９記載の放電加工装置において、前記工具電極が前記被加工物から離反する際、前記放電を停止させることを特徴とする放電加工装置。
【請求項３１】
請求項１８〜３０いずれか１項に記載の放電加工装置において、前記工具電極を放電加工により所定形状に形成する電極形成部が設けられていることを特徴とする放電加工装置。
【請求項３２】
請求項１８〜３１いずれか１項に記載の放電加工装置において、前記放電加工は微細穴加工であり、前記工具電極は中程にくびれ部が設けられていることを特徴とする放電加工装置。
【発明の詳細な説明】
【技術分野】
【０００１】
本発明は、絶縁性材料若しくは半導体材料等の非導電性材料を放電加工する放電加工方法及び放電加工装置に関するものである。
【背景技術】
【０００２】
一般に放電加工は、加工油中で金属等の導電性の被加工物に導電性の工具電極を非接触状態に近接させ、この被加工物と工具電極との間に電圧を印加することで、この被加工物と工具電極との間の加工油が絶縁破壊された後、続く放電によって加工油が解離、気化し、更に気泡の発生を伴いながら被加工物が融解、気化して除去されることで行われる。そして、除去された部分は加工液によって冷却されて再凝固し、微小な球状をした加工くずとなり加工液によって工具電極と被加工物との間から排出される。
【０００３】
この放電加工は、非接触且つ微小領域で行われる熱加工であるため、工具電極と被加工物への加工反力が非常に小さく、金属材料を複雑な形状に高精度に加工したり、或いは1mm以下の微細穴を加工することが可能である。
【０００４】
しかし、従来、放電加工が行えるのは金属等の導電性を有する材料に限られ、セラミックス等の絶縁材料や、炭化シリコンなどの半導体材料等の非導電性材料では電気的な導通がよくないため放電加工は不可能とされてきた。
【０００５】
なお、例えば、セラミックスは高硬度で耐熱性、耐食性、耐磨耗性、電気絶縁性に優れるため様々な分野で用いられているが、高硬度な脆性材料であるためダイヤモンド工具による加工は可能ではあるものの工具の消耗が大きいため加工コストが高く、また、特に、直径1mm以下の微細穴の加工は、微細化による工具電極の強度不足を生じやすく工具電極の製作が困難であったため、セラミックスに対する微細加工は困難とされてきた。
【０００６】
これに対し、最近、本発明者らは、被加工物であるセラミックスの表面に導電性材料を密着若しくは蒸着させ、この被加工物と工具電極との間に電圧を印加して放電加工を行う方法を提案し（特許文献１）、この放電加工方法によって電気的絶縁性を有するセラミックスに穴を形成したり、或いは、セラミックスを任意形状に加工したりすることが可能になった。
【０００７】
具体的には、この特許文献１の方法は、絶縁性材料や半導体材料のような非導電性材料の被加工物の加工表面に導電性材料（以下、この被加工物に設けた導電性材料を補助電極といい、これを用いた特許文献１の方法を補助電極法という。）を設けて加工油に浸漬し、工具電極をこの補助電極に非接触状態で対置させ、この補助電極と工具電極との間に直流電圧を断続して発生させた単極パルス電圧を印加することで、被加工物と工具電極との間にある加工油の一部が絶縁破壊された後、更に放電によって解離、気化し、更に気泡の発生を伴いながら被加工物表面の一部が融解、気化し、この被加工物の融解と加工油の冷却作用による再凝固及び加工油の絶縁回復とが繰り返えされることで被加工物への任意形状の加工や微細穴加工を可能としたものである。
【０００８】
更に詳細には、この特許文献１による放電加工は次のような過程を経て行われる。
【０００９】
非導電性材料の被加工物を補助電極法で放電加工を行うと、放電加工初期には、工具電極とこの補助電極との間に単極パルス電圧を印加すると、上述の過程を経て被加工物に設けた補助電極（導電性材料）の一部分が溶解される（補助電極の除去過程）と共に、放電によって加工油が熱分解して生じた炭素や炭化物が被加工物の加工部位に堆積し付着する。
【００１０】
次いで、この被加工物の加工部位の表面に付着した炭素や炭化物は、除去された導電性材料に代わって導電性皮膜を形成し、この新たに形成された導電性皮膜と、被加工物表面上の除去されずに残った補助電極との間で導通が維持できるようになるため、補助電極と工具電極との間で放電が維持され放電加工が可能になる。
【００１１】
以上、非導電性材料である被加工物に導電性材料で補助電極を形成し、この補助電極と工具電極との間に単極パルス電圧を印加して放電させると、この放電によって加工油が熱分解して生じた炭素や炭化物が被加工物の表面に付着して新たな導電性皮膜が形成され、これによって導電が維持されて非導電性材料の被加工物に対しての任意形状の加工や微細穴加工が行える。
【先行技術文献】
【特許文献】
【００１２】
【特許文献１】特許第３２４１９３６号
【発明の概要】
【発明が解決しようとする課題】
【００１３】
ところで、従来の金属性の被加工物に対する放電加工方法は、被加工物に対して工具電極に極性が正若しくは負いずれかの単極パルス電圧を印加して放電加工するものであり、上述と同様に放電によって発生した熱により加工油が熱分解されて炭素や炭化物が生成し、この炭素や炭化物は、工具電極と被加工物との間に印加する電圧極性に依存して被加工物か工具電極のどちらかに付着し易くなる。
【００１４】
このため、従来の金属性の被加工物に対しては、工具電極側に炭素や炭化物が多く付着するように印加電圧の極性を設定して放電することで、工具電極側に多く炭素や炭化物を付着させ、これにより保護作用を発揮させ、工具電極の電極消耗を低減するようにしている。
【００１５】
ところが、被加工物が非導電性材料の場合、補助電極法によって上述した金属性の被加工物に対する場合と同様、工具電極の電極消耗を低減し得る極性の単極パルス電圧を印加すると、加工初期には金属である補助電極の除去を行うことが可能であるが、非導電性の被加工物を放電加工する過程になると、被加工物への炭素や炭化物の付着量が少ないため被加工物への放電がされ難くなって加工速度が極めて低下してしまう。
【００１６】
そこで、この単極パルス電圧の印加方向を逆にして非導電性の被加工物への炭素や炭化物への付着量を増やすと、放電が可能となるが、逆に、放電により生ずる炭素や炭化物の工具電極への付着が少なくなるため、工具電極への保護膜が良好に形成されず、電極消耗が極めて大きく（この加工状態を図１２に示している。）なってしまい、例えば、一つの穴加工を行うにも何本もの工具電極を消費せざるを得ないという問題があった。
【００１７】
即ち、非導電性材料の被加工物を補助電極法で放電加工する場合、従来、工具電極の消耗を抑制する条件と非導電性材料である被加工物を安定して良好に加工する条件との両立は困難であった。
【００１８】
本発明は、上述のような状況に鑑みなされたもので、非導電性材料の被加工物を放電加工するに際して、工具電極の消耗率を低減し且つ非導電性材料である被加工物を良好に放電加工できる放電加工方法及び放電加工装置を提供することを目的とする。
【課題を解決するための手段】
【００１９】
添付図面を参照して本発明の要旨を説明する。
【００２０】
被加工物１の表面に導電性材料２を設け、この被加工物１に加工用の工具電極３を対置し、前記工具電極３と前記導電性材料２との間で放電させて前記被加工物１を放電加工する放電加工方法であって、前記被加工物１は絶縁性材料若しくは半導体材料等の非導電性材料であり、前記工具電極３と前記導電性材料２との間に、極性が交互に反転する電圧を印加して放電加工を行うものであることを特徴とする放電加工方法に係るものである。
【００２１】
また、請求項１記載の放電加工方法において、前記導電性材料２は金属，炭素，炭化物若しくは導電性高分子であることを特徴とする放電加工方法に係るものである。
【００２２】
また、請求項１，２いずれか１項に記載の放電加工方法において、前記導電性材料２は薄板，網目材若しくは薄膜であることを特徴とする放電加工方法に係るものである。
【００２３】
また、請求項１〜３いずれか１項に記載の放電加工方法において、前記放電加工は加工油７中において行われることを特徴とする放電加工方法に係るものである。
【００２４】
また、請求項１〜４いずれか１項に記載の放電加工方法において、前記電圧は正若しくは負いずれかの極性の電圧が所定時間継続後、極性が反転することを特徴とする放電加工方法に係るものである。
【００２５】
また、請求項１〜５いずれか１項に記載の放電加工方法において、前記電圧の極性は少なくとも1msec毎に反転するものであることを特徴とする放電加工方法に係るものである。
【００２６】
また、請求項１〜５いずれか１項に記載の放電加工方法において、前記電圧の極性は1〜1000msec毎に反転するものであることを特徴とする放電加工方法に係るものである。
【００２７】
また、請求項１〜７いずれか１項に記載の放電加工方法において、前記電圧の極性が正となる時間と、前記電圧の極性が負となる時間との比は、任意に設定されることを特徴とする放電加工方法に係るものである。
【００２８】
また、請求項８記載の放電加工方法において、前記電圧の極性が正となる時間と、前記電圧の極性が負となる時間との比は、1：10〜10：1の範囲であることを特徴とする放電加工方法に係るものである。
【００２９】
また、請求項１〜９いずれか１項に記載の放電加工方法において、前記加工は微細加工であり、前記工具電極３の直径が1mm以下であることを特徴とする放電加工方法に係るものである。
【００３０】
また、請求項１〜９いずれか１項に記載の放電加工方法において、前記加工は微細加工であり、前記工具電極３の直径が0.3mmであることを特徴とする放電加工方法に係るものである。
【００３１】
また、請求項１〜１１いずれか１項に記載の放電加工方法において、前記放電加工は、穴加工、スリット加工若しくは複雑形状加工であることを特徴とする放電加工方法に係るものである。
【００３２】
また、請求項１〜１２いずれか１項に記載の放電加工方法において、前記放電加工中に、前記工具電極３を前記被加工物１から離反させることを特徴とする放電加工方法に係るものである。
【００３３】
また、請求項１３記載の放電加工方法において、前記離反の際、前記放電を停止することを特徴とする放電加工方法に係るものである。
【００３４】
また、請求項１〜１４いずれか１項に記載の放電加工方法において、前記工具電極３は前記被加工物１の前記導電性材料２を設けた面に対置させることを特徴とする放電加工方法に係るものである。
【００３５】
また、請求項１〜１５いずれか１項に記載の放電加工方法において、前記被加工物１は窒化珪素（Si3N4）若しくはジルコニア（ZrO2）等の非導電性材料であることを特徴とする放電加工方法に係るものである。
【００３６】
また、請求項１〜１６いずれか１項に記載の放電加工方法において、前記工具電極３は銅（Cu），タングステン（W）若しくは銅タングステン（CuW）のいずれかであることを特徴とする放電加工方法に係るものである。
【００３７】
また、被加工物１と、この被加工物１に対置される工具電極３との間に電圧を印加して放電加工する放電加工装置であって、前記電圧の極性を交互に反転させる極性反転部５が具備せしめられていることを特徴とする放電加工装置に係るものである。
【００３８】
また、請求項１８記載の放電加工装置において、前記被加工物１は、表面に導電性材料２を設けられた非導電性材料であることを特徴とする放電加工装置に係るものである。
【００３９】
また、請求項１８，１９いずれか１項に記載の放電加工装置において、前記電圧は正若しくは負いずれかの極性の電圧が所定時間継続後、極性が反転するように制御する極性反転制御部４が設けられていることを特徴とする放電加工装置に係るものである。
【００４０】
また、請求項１８〜２０いずれか１項に記載の放電加工装置において、前記極性反転部５は、単極性の電圧を正逆二方向に切替えるものであり、この極性反転部５により前記単極性の電圧は、前記極性が交互に反転する電圧に変換されることを特徴とする放電加工装置に係るものである。
【００４１】
また、請求項１８〜２１いずれか１項に記載の放電加工装置において、前記単極性の電圧を発生する電源部６が設けられていることを特徴とする放電加工装置に係るものである。
【００４２】
また、請求項１８〜２２いずれか１項に記載の放電加工装置において、前記放電加工は加工油７中で行われるように構成されていることを特徴とする放電加工装置に係るものである。
【００４３】
また、請求項１８〜２３いずれか１項に記載の放電加工装置において、前記工具電極３は銅（Cu），タングステン（W）若しくは銅タングステン（CuW）のいずれかであることを特徴とする放電加工装置に係るものである。
【００４４】
また、請求項１８〜２４いずれか１項に記載の放電加工装置において、前記極性が交互に反転する電圧は少なくとも1msec毎に極性が反転するものであることを特徴とする放電加工装置に係るものである。
【００４５】
また、請求項１８〜２５いずれか１項に記載の放電加工装置において、前記極性が交互に反転する電圧は1〜1000msec毎に極性が反転するものであることを特徴とする放電加工装置に係るものである。
【００４６】
また、請求項１８〜２６いずれか１項に記載の放電加工装置において、前記電圧の極性が正となる時間と、前記電圧の極性が負となる時間との比は任意に設定されることを特徴とする放電加工装置に係るものである。
【００４７】
また、請求項２７記載の放電加工装置において、前記極性が正となる時間と、前記極性が負となる時間との比は、1：10〜10：1の範囲であることを特徴とする放電加工装置に係るものである。
【００４８】
また、請求項１８〜２８いずれか１項に記載の放電加工装置において、前記工具電極３は前記被加工物１に対し接離自在に設けられていることを特徴とする放電加工装置に係るものである。
【００４９】
また、請求項２９記載の放電加工装置において、前記工具電極３が前記被加工物１から離反する際、前記放電を停止させることを特徴とする放電加工装置に係るものである。
【００５０】
また、請求項１８〜３０いずれか１項に記載の放電加工装置において、前記工具電極３を放電加工により所定形状に形成する電極形成部８が設けられていることを特徴とする放電加工装置に係るものである。
【００５１】
また、請求項１８〜３１いずれか１項に記載の放電加工装置において、前記放電加工は微細穴加工であり、前記工具電極３は中程にくびれ部23が設けられていることを特徴とする放電加工装置に係るものである。
【発明の効果】
【００５２】
本発明は上述のように、絶縁性材料若しくは半導体材料等の非導電性材料の微細放電加工に際して、工具電極と被加工物との間に、極性が交互に反転する電圧を印加するから、被加工物と工具電極との両方に導電性皮膜が形成され、従って被加工物表面への通電経路が確保されて工具電極の表面が保護され、よって、電極消耗率が低減すると共に、非導電性材料である被加工物を良好に放電加工できることになる。
【図面の簡単な説明】
【００５３】
【図１】本実施例に係る放電加工装置の構成図である。
【図２】本実施例に係る極性反転電部の動作説明図である。
【図３】本実施例に係る放電加工過程の説明図である。
【図４】本実施例に係る実験１の加工特性である。
【図５】本実施例に係る実験２の加工特性である。
【図６】本実施例に係る実験３の加工特性（実験結果１）である。
【図７】本実施例に係る実験３の加工特性（実験結果２）である。
【図８】本実施例に係る実験４の加工特性である。
【図９】本実施例に係る実験５の加工特性である。
【図１０】本実施例に係る電極形成部の構成の説明図である。
【図１１】別実施例に係る工具電極を用いた放電加工状態の説明図である。
【図１２】従来の補助電極法による放電加工過程の説明図である。
【発明を実施するための形態】
【００５４】
絶縁性材料若しくは半導体材料等の非導電性材料である被加工物１の表面に、例えば、金属，炭素，炭化物，導電性高分子等からなる導電性材料２を設け、この被加工物１に加工用の工具電極３を対置させた状態で、例えば、加工油に浸漬して、被加工物１に設けた導電性材料２と工具電極３との間に、極性が交互に反転する電圧を印加して放電すると、発生する熱によって導電性材料２が溶解して除去され、次いで、非導電性材料である被加工物１が溶解して被加工物１が加工されることになる。
【００５５】
この放電加工の際、極性が交互に反転する電圧を印加するから、被加工物１と工具電極３の双方に導電性皮膜15が形成され、工具電極３に対してはこの導電性皮膜15が保護皮膜として作用して工具電極３の消耗が可及的に低減し、且つ、非導電性材料である被加工物１と工具電極３との間の導電性が維持されるから、速やかな放電加工が可能になる。
【００５６】
詳細には、予め非導電性材料である被加工物１の表面に導電性材料２を設け、被加工物１に加工用の工具電極３を対置させ、被加工物１に設けた導電性材料２と工具電極３との間に、極性が交互に反転する電圧を印加して放電を行うと、この放電で、例えば、加工油が熱分解し、この結果生じた炭素や炭化物等によって工具電極３と被加工物１表面との両方に新たな導電性皮膜15が形成され、工具電極３の表面がこの導電性皮膜15で保護されて電極消耗が低減する状態で、被加工物１の導電性材料２が除去されるようになる。
【００５７】
次いで、放電加工が進展して導電性材料２が除去された後、被加工物１に設けた導電性材料２と工具電極３との間に、極性が交互に反転する電圧が印加されると、非導電性材料である被加工物１の加工部分に、例えば、加工油の熱分解で生じた炭素や炭化物によって導電性皮膜15が引き続き形成され、通電が維持されて非導電性材料の被加工物１への放電加工が可能になると同時に、工具電極３にも導電性皮膜15が引き続き形成されるから、工具電極３表面が保護されて電極消耗が低減する状態で放電加工が行われることになる。
【００５８】
従って、被加工物１に設けた導電性材料２と工具電極３との間に、極性が交互に反転する電圧を印加すると、導電性皮膜15で工具電極３が保護されることで工具電極３の電極消耗が低減すると共に、導電性皮膜15が被加工物１及び工具電極３の双方に形成されることで通電が維持されて良好に安定した加工速度で非導電性材料である被加工物１を加工できることになる。
【実施例】
【００５９】
本発明の具体的な実施例について図面に基づいて説明する。
【００６０】
本実施例は、図１の放電加工装置10を使用して、絶縁性セラミックス材料である被加工物１の表面に微細穴11を形成する場合である。
【００６１】
この本実施例の図１の放電加工装置10は、導電性材料２を設けて補助電極２を形成した被加工物１を載置して固定する加工テーブル12と、この加工テーブル12に被加工物１を載置した状態で被加工物１を加工油７に浸漬する浸漬部13と、更に、この加工テーブル12に設けた被加工物１の加工面に対して垂直な上方位置に工具電極３がＺ軸モータ（図示省略）により昇降自在に設けられたもので、浸漬部13内に加工テーブル12を配設し、加工油７に浸漬し、Ｚ軸モータの昇降制御で工具電極３を被加工物１に非接触状態で対置し、被加工物１に設けた導電性材料２を補助電極２としてこの補助電極２と工具電極３との間に、極性が交互に反転する電圧（以下、極性反転電圧という。）を印加して被加工物１を放電加工するものである。
【００６２】
この極性反転電圧は後述する図２のように発生する電圧であり、補助電極２と工具電極３との間に印加され、この双方の電極２・３を離間した無負荷状態においては、所定電圧波高値が維持された状態の正若しくは負いずれかの同一極性の電圧が所定時間継続した後、極性が反転するように制御された電圧であり、電圧波形が略矩形である交番電圧若しくはバイポーラ電圧である。
【００６３】
本実施例の放電加工装置10は、工具電極３と被加工物１との間に極性反転電圧を印加して、被加工物１を放電加工する構成であり、この極性反転電圧は、正若しくは負いずれかの極性の電圧が所定時間継続後、極性が反転するように制御される。
【００６４】
また、被加工物１には、予め導電性材料２で補助電極２を形成しておく。
【００６５】
具体的には、本実施例の放電加工装置10は、単極性の電圧源17を備え単極性の電圧を発生する電源部６と、この電源部６が発生した単極性電圧を正逆二方向に切替える極性反転部５と、この極性反転部５の切替えを所定時間毎に繰り返し行わせるように制御する極性反転制御部４とが設けられ、単極性の電圧を、極性を所定時間毎に交互に反転させた極性反転電圧に変換するように構成されている。
【００６６】
本実施例の放電加工装置10では、既存の放電加工機に極性反転部５と極性反転制御部４とを備えた放電加工装置10を外付けしたものでもよい。なお、電源部６は直流電圧源でもよい。
【００６７】
詳細には、極性反転部５は、スイッチング素子18を４個（nml1，nml2，rvs1，rvs2）用いてブリッジ回路を構成し、このブリッジ回路の４辺のうち対向する２辺を１対として、この２対（nml1とnml2とからなる対及びrvs1とrvs2とからなる対）のスイッチング素子18を交互に切替え制御可能に構成し、このブリッジ回路が形成する４個の節点のうち、対向する一方の節点間に、出力抵抗16を有する電源部６が接続されると共に、他方の節点間に負荷として、工具電極３と被加工物１の補助電極２とが接続される構成である。
【００６８】
また、極性反転制御部４は、正パルス電圧の発生タイミングを発生させる正パルスタイミング生成部19と、負パルス電圧の発生タイミングを発生させる負パルスタイミング生成部20とを備えて、極性反転部５の２対（nml1とnml2，rvs1とrvs2）のスイッチ素子18の導通（オン）／非導通（オフ）を所定時間間隔で交互に反転するように切替制御する構成である。
【００６９】
この２対（nml1とnml2，rvs1とrvs2）のスイッチ素子18の制御にあたっては、スイッチ素子18を非導通状態にする際のターンオフ動作遅延時間を考慮し２対のスイッチ素子18が同時に導通した状態にならないように、正パルスタイミング生成部19と負パルスタイミング生成部20とを制御している。即ち、このスイッチ素子18の制御にあたって、極性反転の際に、２対のスイッチ素子18が同時に導通しないように正パルスタイミング生成部19と負パルスタイミング生成部20とを制御する。
【００７０】
また、スイッチング素子18にはトランジタでもよいが、本実施例ではMOS-FETを用い、このMOS-FETのゲートを光結合素子で結合して極性反転部５と極性反転制御部４とを電気的に絶縁し、過大電流の回り込み電流などによってこの極性反転制御部４等が誤動作するのを可及的に低減できる構成である。
【００７１】
従って、電源部６から発生する単極性の電圧を、図２に示すように極性反転部５の４個の半導体スイッチ18（nml1，nml2，rvs1，rvs2）を切替ると、負荷となる工具電極３と補助電極２との間に、極性が交互に反転する極性反転電圧を発生させることができることになり、また、この２対のスイッチング素子18を導通／非導通にする動作タイミングを変えることで正パルス電圧のパルス幅（T1）と負パルス電圧のパルス幅（T2）を適宜に安定に設定できることになる。
【００７２】
以上の構成とすることによって、極性反転電圧の電圧、極性反転時間間隔、極性の正負時間比を適切に設定することが可能となり、従って、電極消耗が少なく、安定な放電加工が可能となる放電加工装置10を構成できることになる。
【００７３】
また、本実施例の放電加工装置10は、円柱形状に形成された工具電極３を回転モータ21（図１には図示せず）に取り付け、この回転モータ21は更にＺ軸モータに取り付けられてＺ軸を昇降し得ると共に、Ｚ軸に平行な軸を中心に回転することで加工油７を循環させて加工屑等の排出を促して微細穴11加工が容易に行えるように構成している。
【００７４】
また、本実施例では、加工途中で速やかに工具電極３を交換できるように、図１０に示すように、放電加工装置10に工具電極３となる電極素材を取付けて所要の工具電極３に形成する電極形成部７を具備し、作業中でも直ちに新たな工具電極３を製造できる構成である。
【００７５】
具体的には、この電極形成部８は、本実施例の放電加工装置10の回転モータ21に電極素材３を取付け、加工テーブル12の浸漬部13に金属性砥石22をＺ軸の中心位置よりやや外れた所定位置に設けて加工油７で浸漬して放電加工を行うように構成されており、金属性砥石22を位置制御することで電極素材を所定形状の工具電極３に形成するものである。
【００７６】
本実施例では、この電極形成部８を被加工物１の放電加工を行う浸漬部13で行う構成であるが、回転モータ21に電極素材を取付けた状態で平行移動や回転移動することでもよく、いずれにしても放電加工と同一場所で電極形成が可能になる。
【００７７】
また、本実施例の工具電極３は円柱状に形成されているが、工具電極３の形状は図１１に示すように先端部及び基端部を残してくびれ部23を有するように構成している。このような形状に工具電極３を形成すると、この工具電極３を回転させながら放電加工すると、放電加工によって除去された加工屑等がくびれ部23を通過できるため、加工屑の排出が容易に行えることになって効率的な加工作業が可能となる。
【００７８】
また、本実施例ではこの電極形成部７は、所謂、走査放電加工によって微細な工具電極３を形成しているが、ワイヤ放電切削法などによってもよい。
【００７９】
また、本実施例では、工具電極３として、銅（Cu），タングステン（W）若しくは銅タングステン（CuW）を採用したが、銅粉と、タングステン（W）やモリブデン（MO）等の高融点材料，Cu2O・CuO・BaO・SrO等の金属酸化物，WC・TaC・TiC・ZrC・MoC等の炭化物の粉末とを混合して加圧成型して焼結することで製造した多孔質銅電極でもよく、この場合、放電電流密度が高まることで一層加工速度を改善できると共に、電極消耗を一層低減可能できることになる。
【００８０】
また、本実施例の放電加工方法は、予め、非導電性材料の被加工物１の表面に導電性材料２を設けて補助電極２を形成し、この補助電極２に加工用の工具電極３を対置させ、この補助電極２と工具電極３との間に上述の極性反転電圧を印加して放電させることで被加工物１を放電加工する方法である。
【００８１】
具体的には、絶縁性材料若しくは半導体材料等の非導電性材料である被加工物１の表面に、金属，炭素，炭化物若しくは導電性高分子等の材料を薄板や網目材に形成し、或いは、蒸着や塗布などによって薄膜を形成することによって、被加工物１に導電性材料２を設けて補助電極２とする。
【００８２】
即ち、この補助電極２を設けた被加工物１に加工用の工具電極３を対置させ、この補助電極２と工具電極３との間に極性反転電圧を印加しながら、この被加工物１と工具電極３とを加工油７に浸漬した状態で工具電極３を被加工物１に近づけると、この導電性材料２と工具電極３との間で放電が生じ、この際に発生する熱エネルギーがこの導電性材料２の加工部分を溶解し、次いで、非導電性材料である被加工物１を溶解することで、非導電性材料である被加工物１が加工される。
【００８３】
詳細には、この補助電極２に工具電極３を対置させた状態で加工油７中に工具電極３と被加工物１とを浸漬して工具電極３を補助電極２に近づけ、補助電極２と工具電極３との間に図２の極性反転電圧を印加すると放電が生じ、この電極２・３間の電圧は図２の電極間放電電圧のようなインパルス変化がバースト的に生ずることで加工油７が熱分解して炭素や炭化物が生じ、この炭素や炭化物が工具電極３と被加工物１との双方の表面に付着して新たな導電性皮膜15が形成され、工具電極３の表面がこの導電性皮膜15で保護されて電極消耗が低減する状態で被加工物１の導電性材料２が除去されることになる。
【００８４】
次いで、放電加工が進展して導電性材料２が除去された後にも、被加工物１に設けた導電性材料２と工具電極３との間に極性反転電圧を印加し続けると、同様に非導電性材料である被加工物１の加工部分に加工油７の熱分解で生じた炭素や炭化物が付着することによって導電性皮膜15が引き続き形成されて通電が維持され、非導電性材料の被加工物へ放電が可能になると同時に、工具電極３にも導電性皮膜15が引き続き形成されることで工具電極３表面が保護されて電極消耗が低減する状態で放電加工が行われることになる。
【００８５】
従って、被加工物１に導電性材料２で補助電極２を形成し、加工油７中に浸漬した状態で補助電極２と工具電極３との間に極性反転電圧を印加すると、加工油７が熱分解して生じた炭素や炭化物による導電性皮膜15が被加工物１に形成されることで通電が維持され良好で且つ安定した加工速度で被加工物１を加工できると共に、この導電性皮膜15で工具電極３が保護されることで工具電極３の電極消耗率を低減した状態で放電加工を行えることになる。
【００８６】
換言すると、本実施例の放電加工方法は、導電性材料２で補助電極２を形成した被加工物１を図２の極性反転電圧を印加して放電加工することで、加工油７が分解して生じた炭素や炭化物を被加工物１と工具電極３との双方に同時に付着させで非導電性材料への放電を維持すると同時に、加工電極３の電極消耗を低減する方法といえる。
【００８７】
この極性反転電圧は、極性が正となる時間と極性が負となる時間との比が、任意の比に設定される両極性のパルス電圧であるが、このパルス電圧の正パルス電圧の波高値と負パルス電圧の波高値は略同一であり、また、正パルス電圧及び負パルス電圧のいずれのパルス幅（図２中のT1及びT2）も、夫々1〜1000msecの範囲に設定されてこの正負のパルス電圧は極性を正負交互に繰返し反転するものである。更に、この正パルス時間幅T1と、負パルス時間幅T2との比率を適宜に設定することで、放電によって熱分解された炭素及び炭化物の工具電極３及び被加工物１への付着量を制御し、電極消耗率が極めて低く且つ加工速度に優れ良好な放電加工を可能としている。
【００８８】
また、本実施例では、工具電極３をＺ軸の周りに一定回転速度で回転させながら放電加工を行うことで、放電加工によって溶解した被加工物１の加工屑等の排出を容易に行えるようにしている。
【００８９】
また、工具電極３は被加工物１に対して接離自在に設けられ、工具電極３と被加工物１の補助電極２との間に極性反転電圧を印加して放電を行った後、工具電極３を被加工物１から離反させるが、この離反の際、放電を停止するようにしている。これは、工具電極３を加工穴11から離反する際に加工穴11の壁面等と放電して意図しない箇所への加工が行われないようにするためである。
【００９０】
また、本実施例の加工は、工具電極３の直径が1mm以下の微細加工に適するが、スリット加工若しくは複雑形状加工にも適用ができる。
【００９１】
以上のように、非導電性材料である被加工物１表面に、金属，炭素，炭化物，導電性高分子等の導電性材料２を設けて補助電極２を形成し、工具電極３と被加工物１とを対置した状態で加工油７に浸漬し、工具電極３と補助電極２との距離を加減してこの両者の間が非接触状態を保つようにして極性反転電圧を印加すると、この結果生じた熱エネルギーによって加工油７が熱分解して生じた炭素若しくは炭化物は被加工物１表面及び工具電極３に付着して導電性皮膜15が形成され、被加工物１が非導電性材料であっても導電性が良好に維持されて放電加工が継続して可能となり、また同時に、この導電性皮膜15の保護作用によって工具電極３が保護されて工具電極３の電極消耗が低減した状態で、非導電性材料の被加工物１が加工されることになる。
【００９２】
また、導電性材料２として炭素皮膜や導電性高分子を用いる場合には、金属を用いた場合よりも、補助電極２の除去過程における電極消耗率の低減が可能であると共に、導電性材料２から被加工物１である非導電性材料へ加工の遷移過程の安定化が可能になる。
【００９３】
或いは、また、非導電性材料である被加工物１の放電加工に先立って、予め別のやや径の大きい電極を用いて放電加工をして加工箇所の近傍の補助電極層を除去すると共に、この補助電極層の除去部分にこの放電によって炭素皮膜を形成させてから、所要の径の工具電極３を用いて微細加工することでもよい。
【００９４】
この場合のように補助電極層の除去に別の工具電極３を用いて補助電極層をある程度除去しておくと、加工時間や工具電極３への負担を低減して、更に、微細加工用の電極寿命を延ばせるだけでなく、加工精度の向上も可能になる。
【００９５】
以上の方法に基づき、被加工物１としての非導電性材料（窒化珪素Si3N4、ジルコニアZrO2）に対して、幾つかの電極材料（銅Cu、タングステンW、銅タングステンCuW）を用い、低い電極消耗率と高い加工速度とを得ることを目標として、極性反転電圧の電圧値、正パルスの時間幅及び負パルスの時間幅を変えて最適な放電加工条件を見出すために実験１〜実験５を行った。
【００９６】
各実験では被加工物１の片側表面に予め膜厚約150μmの金属を補助電極２として設けて補助電極法によって放電加工を行った。なお、この膜厚は他の厚さでもよい。
【００９７】
尚、加工速度とは、放電加工によって被加工物１及び補助電極２等の加工対象物が除去される体積速度（mm3/分）であり、電極消耗率とは、この加工対象物の体積除去量に対する電極が消耗する体積割合（％）である。
【００９８】
1  実験１
1-1  目的
極性反転電圧を印加した場合の効果を確認する。
【００９９】
1-2  実験方法
被加工物１として窒化珪素（Si3N4）系セラミックスを採用し、この被加工物１に補助電極２を設け、工具電極３として直径0.3mmの銅（Cu）を用いて、放電加工による１時間の底付穴加工を行った。電気条件は、印加電圧80V一定、放電電流140mAとした。印加電圧の極性を正，負いずれかに固定した場合と、極性反転電圧を印加した場合の実験を行った。極性反転電圧は、極性が正となる時間と極性が負となる時間との正負時間比を1：1とし、極性が反転する時間間隔（正パルス時間幅若しくは負パルス時間幅であって、以下、極性反転時間間隔という。）を200msecとして実験を行った。
【０１００】
1-3  実験結果
直径0.3mmの銅電極を用い、被加工物１である窒化珪素（Si3N4）系セラミックスを加工した。印加電圧の極性を正，負いずれかに固定した場合及び極性反転電圧を印加した場合の加工特性を図４に示す。
【０１０１】
電極消耗率をみると、印加電圧の極性を正，負いずれかに固定して加工した場合と比べ、極性反転電圧を印加した場合の方が明らかに低減されており、加工速度も向上する結果となった。
【０１０２】
1-4  結論
(1) 極性反転電圧で加工した場合は、極性を固定して加工した場合に比べて、電極消耗率の低減と加工速度の向上がみられた。
【０１０３】
(2) 絶縁性材料を放電加工するには、補助電極法を用いて極性反転電圧を印加することが適当である。
【０１０４】
2  実験２
2-1  目的
印加する極性反転電圧の正，負夫々のパルス時間幅を変えることによる加工特性への影響を確認する。
【０１０５】
2-2  実験方法
被加工物１として窒化珪素（Si3N4）系セラミックスを採用し、この被加工物１に補助電極２を設け、工具電極３として直径0.3mmの銅（Cu）を用いて、放電加工による10分間の底付穴加工を行った。電気条件は、印加電圧130V一定、放電電流100mAとした。印加電圧の極性反転は、正負時間比を1：2若しくは1：10として、正負時間比を逆にした場合も含めて計４通りの実験を行った。極性反転時間間隔は正負時間比が1：2の場合は50msec：100msec、1：10の場合は10msec：100msecとした。
【０１０６】
2-3  実験結果
直径0.3mmの銅電極を用い、被加工物１である窒化珪素系セラミックスを加工した。極性反転電圧の極性反転時間間隔を変えて行った加工特性を図５に示す。
【０１０７】
極性反転の正負時間比を2：1（極性反転時間間隔100msec：50msec）として加工すると、電極消耗率がほぼ０（％）になった。
【０１０８】
また、この図５から、極性反転の正負時間比を変えると加工特性も変化することから、夫々の加工条件によって適した正負時間比を設定することが重要であることが示唆される。
【０１０９】
2-4  結論
(1) 印加する極性反転電圧のパルス時間幅には最適な正負時間比が存在する。
【０１１０】
(2) 本実験においては極性反転電圧の正負のパルス時間比が100msec：50msecで良好な加工特性が得られた。
【０１１１】
3  実験3
3-1  目的
工具電極の材料として銅（Cu）以外を用いた場合の極性反転電圧を印加する効果を確認する。
【０１１２】
3-2  実験方法
被加工物１の窒化珪素（Si3N4）系セラミックスに補助電極２を設け、工具電極３として直径0.3mmの銅タングステン（CuW）及びタングステン（W）を用いて、放電加工による10分間の底付穴加工を行った。電気条件は、印加電圧130V一定、放電電流100mAとした。印加する極性反転電圧の極性を正，負いずれかに固定した場合と、極性反転した場合の実験を行った。極性反転は正負時間比1：2、極性反転時間間隔を50msec：100msecとし、更に、正負のパルス時間幅を逆にした場合も含めて実験を行った。
【０１１３】
3-3  実験結果
3-3-1  実験結果１(電極材料：銅タングステン（CuW）)
直径0.3mmの銅タングステン（CuW）電極を用い、被加工物１である窒化珪素（Si3N4）系セラミックスを加工した。印加電圧の極性および極性反転時間間隔を変えて行った加工特性を図６に示す。
【０１１４】
図６より、印加電圧の極性を正，負いずれかに固定して加工した場合よりも、極性反転電圧を印加した場合の方が、加工速度，電極消耗率共に良好な結果が得られることがわかる。
【０１１５】
また、極性反転電圧の正負時間比による加工特性への影響をみると、極性反転電圧の正負時間比を1：2（極性反転時間間隔50msec：100msec）として加工した場合は良好な加工特性を得ている一方で、極性反転電圧の正負時間比を2:1（極性反転時間間隔100msec：50msec）として加工した場合は電極消耗率が負になっている。
【０１１６】
この場合のように電極消耗率が負の値になるということは、電極の長さが増えることを意味し、所定の寸法を加工する際には支障となる。精密加工においてそれは欠陥ともいえるものであるため、電極消耗率が負になることは加工精度の観点からも望ましくない。
【０１１７】
本実験の場合、極性反転電圧の極性反転時間間隔50msec：100msecの状態から正のパルス時間幅の割合を少しずつ増やしていくことで電極消耗率を更に低減可能な正負時間比が存在すると判断できる。
【０１１８】
3-3-2  実験結果２（電極材料：タングステン（W））
直径0.3mmのタングステン（W）電極を用い、被加工物１である窒化珪素（Si3N4）系セラミックスを加工した。印加電圧の極性及び極性反転時間間隔を変えて行った放電加工の加工特性を図７に示す。
【０１１９】
この図７より極性を正，負いずれかに固定して加工した場合よりも、極性反転電圧を印加して加工した場合の方が、電極消耗率が著しく低減した上で、加工速度が大きくなるという実験結果が得られていることがわかる。
【０１２０】
極性反転電圧の正負比による加工特性への影響をみると、極性反転電圧の正負時間比を2：1（極性反転時間間隔100msec：50msec）として加工した場合は、電極消耗率が負となっており加工精度上の観点から好ましくない。
【０１２１】
一方、極性反転電圧の正負時間比を1：2（極性反転時間間隔50msec：100msec）として加工した場合は、低電極消耗率となり良好な加工特性を得ているといえる。
【０１２２】
この実験結果から極性反転電圧の極性反転時間間隔50msec：100msecの状態から正のパルス時間幅の比率を少しずつ増やしていくことで電極消耗率を更に低減可能であると判断できる。
【０１２３】
3-4  結論
(1) 極性反転電圧を印加することの効果は電極材料が銅タングステンまたはタングステンでも期待できる。
【０１２４】
(2) 被加工物が窒化珪素系セラミックスの場合、電極材料が銅タングステン，タングステンいずれを用いても極性反転電圧を印加することによる加工特性の改善効果は顕著であり、特に、良好な加工が、正負のパルス正負時間比が50msec：100msecで得られた。
【０１２５】
(3) 電極材料が銅タングステン（CuW）及びタングステン（W）の場合、印加電圧の極性を正，負いずれかに固定して加工した場合には加工速度、電極消耗率いずれの点でも加工に適さない。
【０１２６】
4  実験４
4-1  目的
放電による材料除去過程が窒化珪素（Si3N4）系セラミックスとは異なるジルコニア（ZrO2）でも、極性反転電圧の印加による加工特性の改善効果があるか否かを確認する。
【０１２７】
4-2  実験内容
被加工物１のジルコニア（ZrO2）に補助電極２を設け、工具電極３として直径0.3mmの銅（Cu）を用いて、放電加工による10分間の底付穴加工を行った。電気条件は、印加電圧130V一定、放電電流100mAとした。極性を正，負いずれかに固定した場合と極性反転電圧を印加した場合の実験を行った。極性反転電圧は正負時間比1：2（極性反転時間間隔50msec：100msec）として正負のパルス時間幅を逆にした場合も含めて実験を行った。
【０１２８】
4-3  実験結果
直径0.3mmの銅電極を用い、被加工物１であるジルコニアを加工した。印加電圧の極性および極性反転時間間隔を変えて行った放電加工の加工特性を図８に示す。
【０１２９】
本実験において、極性反転電圧の正負時間比を2：1（極性反転時間間隔100msec：50msec）として加工した場合が最も良好な加工特性を得ている。
【０１３０】
この図８と、上述した図４〜７とを比較すると、被加工物１の材料、電極材料など加工条件によって加工特性が変わるため、極性反転電圧の正負時間比を適切な比率に設定することが重要であることが確認できた。
【０１３１】
4-4  結論
(1) 極性反転はジルコニアにも効果がある。
【０１３２】
(2) 今回の放電加工実験において、良好な加工特性は正負時間比が100msec：50msecで得られた。
【０１３３】
5  実験５
5-1  目的
極性反転電圧を印加することの効果は形彫り放電加工でも同様の効果があるか否かを確認する。
【０１３４】
5-2  実験内容
被加工物１のジルコニア（ZrO2）に補助電極２を設け、工具電極3として直径5mmの銅（Cu）を用いて、放電加工による1時間の底付穴加工を行った。電気条件は、印加電圧120V一定、放電電流4Aとした。極性を正，負いずれかに固定した場合と、極性反転した場合との夫々で実験を行った。極性反転電圧は極性の正負時間比を1：1とし、極性反転時間間隔を50msecとして実験を行った。
【０１３５】
5-3  実験結果
直径5mmの銅電極を用い、被加工物１であるジルコニアを加工した。印加電圧の極性および極性反転時間間隔を変えて行った放電加工の加工特性を図９に示す。
【０１３６】
この図９から、印加電圧の極性を正，負いずれかに固定して加工すると、電極消耗率が負になって加工精度の点から好ましくないことがわかる。
【０１３７】
これに対して、極性反転電圧を印加する放電加工では、電極消耗率が低減し、また加工速度も向上した。
【０１３８】
本実験の形彫り放電加工でも極性反転電圧を印加し、この電圧極性の正負時間比を変えることで、微細孔加工と同様に電極消耗率の低減及び加工速度の向上を行って加工特性を改善できる。
【０１３９】
5-4  結論
極性反転電圧の印加は、形彫り放電加工でも効果がある。
【０１４０】
以上の実験１〜５において、この導電性材料２で形成された補助電極２と工具電極３との間に印加する電圧の極性を放電加工中に10〜200msec毎に反転させ、更に被加工物１に対する工具電極３の電圧が正である時間と負である時間比が、1：2〜2：1の範囲であると、工具電極３の電極消耗率を著しく低減できる放電加工方法になることが確認できた。
【０１４１】
以上の本実施例の極性反転は10〜100msec毎に交互に反転させるものであるが、この反転時間は増減可能であり、1msec〜1000msec程度の範囲であれば適宜に設定してもよい。
【０１４２】
また、極性反転電圧の正負時間比については、本実施例では、1：2〜2：1の範囲で良好な結果が得られたが、1：10〜10：1以上に範囲を拡大すると、より良好な加工を行える時間比が存在する可能性がある。
【符号の説明】
【０１４３】
１  被加工物
２  導電性材料
３  工具電極
４  極性反転制御部
５  極性反転部
６  電源部
７  加工油
８  電極形成部
23  くびれ部
【図１】
2012030330.tif 000003
【図２】
2012030330.tif 000004
【図３】
2012030330.tif 000005
【図１０】
2012030330.tif 000006
【図１１】
2012030330.tif 000007
【図１２】
2012030330.tif 000008
【図４】
2012030330.tif 000009
【図５】
2012030330.tif 000010
【図６】
2012030330.tif 000011
【図７】
2012030330.tif 000012
【図８】
2012030330.tif 000013
【図９】
2012030330.tif 000014